(57)【要約】【課題】肉抜きをしても剛性を確保した上で軽量化を図ることができると共に、メッキを施す場合でも、肉抜き孔内にメッキ液が入ることがない中空鍛造部材及びその製造方法を提供することを課題としている。【解決手段】鍛造により、略棒状に形成されると共に、軸心の一端側から軸心上を軸方向へ向けて肉抜き孔２０を設け、該肉抜き孔２０の開口端側に内壁から軸心方向へ突出する突壁１３を設けて、前記肉抜き孔２０の前記開口端側を閉じた中空鍛造ボルト１０。【選択図】図１
2008213040.tif 000002
【特許請求の範囲】
【請求項１】
鍛造により、略棒状に形成されると共に、軸心の一端側から軸心上を軸方向へ向けて肉抜き孔を設け、該肉抜き孔の開口端側に内壁から軸心方向へ突出する突壁を設けて、前記肉抜き孔の前記開口端側を閉じたことを特徴とする中空鍛造部材。
【請求項２】
前記中空鍛造部材は、螺軸と該螺軸の一端に設けた係合頭部とを有する中空鍛造ボルトであり、前記螺軸の軸心に沿って肉抜き孔を形成したことを特徴とする請求項１に記載の中空鍛造部材。
【請求項３】
前記肉抜き孔は、前記螺軸の端部から前記軸心に沿って前記係合頭部側に向けて前記螺軸内に形成される一方、前記係合頭部には、端面側から凹まされることにより肉抜き凹部を設けたことを特徴とする請求項２に記載の中空鍛造部材。
【請求項４】
前記肉抜き孔は、前記螺軸の端部から前記軸心に沿って前記係合頭部側に向けて形成され、前記螺軸及び前記係合頭部に連続して形成されていることを特徴とする請求項２に記載の中空鍛造部材。
【請求項５】
前記係合頭部内に形成された前記肉抜き孔の大きさは、前記螺軸内に形成された前記肉抜き孔より径方向に大きく形成されていることを特徴とする請求項４に記載の中空鍛造部材。
【請求項６】
請求項１乃至５の何れかに記載の中空鍛造部材の製造方法であって、略棒状の半成品を、一端が閉じ他端が開く前記肉抜き孔を軸心方向に沿って形成する穿孔工程と、前記肉抜き孔の開口端を軸方向に圧縮して内側へ突出する突壁を形成し、該突壁により前記開口端側を閉じる閉孔工程とを有することを特徴とする中空鍛造部材の製造方法。
【請求項７】
前記閉孔工程は、前記突壁の根部を軸方向に押圧して各突壁の遊端を衝合させて、前記開口端側を閉じるようにしたことを特徴とする請求項６に記載の中空鍛造部材の製造方法。
【請求項８】
前記閉孔工程は、前記肉抜き孔の開口側端を内側に折曲げ、その後、該開口端を軸方向へ押圧して前記突壁を形成し、該突壁により前記開口端側を閉じるようにしたことを特徴とする請求項６に記載の中空鍛造部材の製造方法。
【請求項９】
前記穿孔工程は、略棒状の半成品の一端から軸方向に伸びる前記肉抜き孔を穿ち、前記肉抜き孔の底部近傍の外面を略六角形に膨大させる六角頭部の成形工程を有することを特徴とする請求項６に記載の中空鍛造部材の製造方法。
【請求項１０】
前記六角頭部の成形工程は、素材の外径を固定して前記肉抜き孔の底部近傍を軸方向に圧縮して略円形状の扁平な頭部を形成する予備工程と、前記扁平な頭部の周面を六角柱状に成形する頭部成形工程とを含むことを特徴とする請求項９に記載の中空鍛造部材の製造方法。
【発明の詳細な説明】
【技術分野】
【０００１】
この発明は、例えば、中空のボルト等の略棒状を呈する中空鍛造部材及び中空鍛造部材の製造方法に関するものである。
【背景技術】
【０００２】
従来からこの種のものとしては、例えば、図７で示すようなボルトＢｔが知られている。
【０００３】
このボルトＢｔは、外周に雄ねじ部ｓを設けた螺軸Ｓと、その一端に形成した六角形状等の係合頭部Ｈとを有する。そこで、これを軽量化しようとする場合、螺軸Ｓの軸芯部分を肉抜きして管状とすることが行われている（特許文献１参照）。
【特許文献１】特表２００２−５４１４１２号公報
【発明の開示】
【発明が解決しようとする課題】
【０００４】
しかしながら、このような従来のものにあっては、螺軸Ｓの軸芯部分を肉抜きしようとしても、過度に肉抜きを行うと螺軸Ｓの肉厚が過少となって剛性が低下し、ねじが弛緩する原因となるので、大きな肉抜きは望めなかった。
【０００５】
また、ボルトは耐食性向上のためメッキして使用されることが多いが、肉抜き孔の中ヘメッキ液が入り、ボルトをメッキ槽から取り出す作業が手間取る不具合があった。
【０００６】
そこで、この発明は、肉抜きをしても剛性を確保した上で軽量化を図ることができると共に、メッキを施す場合でも、肉抜き孔内にメッキ液が入ることがない中空鍛造部材及びその製造方法に関するものである。
【課題を解決するための手段】
【０００７】
請求項１に記載の発明は、鍛造により、略棒状に形成されると共に、軸心の一端側から軸心上を軸方向へ向けて肉抜き孔を設け、該肉抜き孔の開口端側に内壁から軸心方向へ突出する突壁を設けて、前記肉抜き孔の前記開口端側を閉じた中空鍛造部材としたことを特徴とする。
【０００８】
請求項２に記載の発明は、請求項１に記載の構成に加え、前記中空鍛造部材は、螺軸と該螺軸の一端に設けた係合頭部とを有する中空鍛造ボルトであり、前記螺軸の軸心に沿って肉抜き孔を形成したことを特徴とする。
【０００９】
請求項３に記載の発明は、請求項２に記載の構成に加え、前記肉抜き孔は、前記螺軸の端部から前記軸心に沿って前記係合頭部側に向けて前記螺軸内に形成される一方、前記係合頭部には、端面側から凹まされることにより肉抜き凹部を設けたことを特徴とする。
【００１０】
請求項４に記載の発明は、請求項２に記載の構成に加え、前記肉抜き孔は、前記螺軸の端部から前記軸心に沿って前記係合頭部側に向けて形成され、前記螺軸及び前記係合頭部に連続して形成されていることを特徴とする。
【００１１】
請求項５に記載の発明は、請求項４に記載の構成に加え、前記係合頭部内に形成された前記肉抜き孔の大きさは、前記螺軸内に形成された前記肉抜き孔より径方向に大きく形成されていることを特徴とする。
【００１２】
請求項６に記載の発明は、請求項１乃至５の何れかに記載の中空鍛造部材の製造方法であって、略棒状の半成品を、一端が閉じ他端が開く前記肉抜き孔を軸心方向に沿って形成する穿孔工程と、前記肉抜き孔の開口端を軸方向に圧縮して内側へ突出する突壁を形成し、該突壁により前記開口端側を閉じる閉孔工程とを有する中空鍛造部材の製造方法としたことを特徴とする。
【００１３】
請求項７に記載の発明は、請求項６に記載の構成に加え、前記閉孔工程は、前記突壁の根部を軸方向に押圧して各突壁の遊端を衝合させて、前記開口端側を閉じるようにしたことを特徴とする。
【００１４】
請求項８に記載の発明は、請求項６に記載の構成に加え、前記閉孔工程は、前記肉抜き孔の開口側端を内側に折曲げ、その後、該開口端を軸方向へ押圧して前記突壁を形成し、該突壁により前記開口端側を閉じるようにしたことを特徴とする。
【００１５】
請求項９に記載の発明は、請求項６に記載の構成に加え、前記穿孔工程は、略棒状の半成品の一端から軸方向に伸びる前記肉抜き孔を穿ち、前記肉抜き孔の底部近傍の外面を略六角形に膨大させる六角頭部の成形工程を有することを特徴とする。
【００１６】
請求項１０に記載の発明は、請求項９に記載の構成に加え、前記六角頭部の成形工程は、素材の外径を固定して前記肉抜き孔の底部近傍を軸方向に圧縮して略円形状の扁平な頭部を形成する予備工程と、前記扁平な頭部の周面を六角柱状に成形する頭部成形工程とを含むことを特徴とする。
【発明の効果】
【００１７】
上記発明によれば、肉抜き孔を形成して軽量化を図ることができると共に、開口端側を閉じることにより、剛性を確保することができる。また、開口端近傍を閉じることにより、メッキを施す場合でも、肉抜き孔内にメッキ液が入ることがないと共に、肉抜き孔内が密閉されることとなるため、内壁に錆の発生を防止できる。
【００１８】
他の発明によれば、ボルトの雄ねじの部分から工具を係合させる六角頭部に至る、ほぼ全長に亘って軸芯部分が肉抜きされ、かつ、六角頭部の部分は外形に合わせて大きく肉抜きされているから、大きな軽量化が達成できる。また、前記肉抜き孔を作った痕跡が螺軸の端部に位置するようにしたから、肉抜き孔が閉じ易い上に、閉じたときの痕跡が小さくて済み美観の低下が最小で足りる。さらに、肉抜きしたときの開口部は閉じられているので、肉抜きしたことによる雄ねじの剛性低下がなく、締着時に雄ねじが変形してねじが緩む不具合がない。
【００１９】
他の製造方法に係る発明によれば、塑性加工によって、内部が螺軸から六角頭部に至る間を連続的に肉抜きされた中空な鍛造ボルトを製造できる。肉抜きは穿孔工程によって螺軸の端部から穿孔を行うから、閉口工程がやり易い上に、穿孔時の痕跡が見えにくい位置となりボルトの美観を損なうことがない。
【発明を実施するための最良の形態】
【００２０】
以下、この発明の実施の形態について説明する。
［発明の実施の形態１］
【００２１】
図１乃至図３には、この発明の実施の形態１を示す。
【００２２】
まず構成を説明すると、図１中符号１０は「中空鍛造部材」としての中空鍛造ボルトで、この中空鍛造ボルト１０は、端部に雄ねじ１１を転造した螺軸１２と、その一端に設けられた六角柱状の短い係合頭部１５とを有する。この中空鍛造ボルト１０には、前記螺軸１２と係合頭部１５とに軽量化のための肉抜きが施されている。
【００２３】
すなわち、前記螺軸１２には肉抜きのため、螺軸１２の雄ねじ１１を設けた側の端部から、軸芯上を軸方向へ向けて伸びる肉抜き孔２０が設けられていると共に、係合頭部１５の端面部には肉抜き凹部１６が形成されている。
【００２４】
この肉抜き凹部１６は、係合頭部１５の端面側から凹まされて形成され、螺軸１２と略同一の内径に形成されると共に、この肉抜き凹部１６は、係合頭部１５の高さと同じ深さに作られ、その底部近傍は略円錐形に面取りされて螺軸１２と係合頭部１５との連結部の強度が不足しない肉厚に形成されている。
【００２５】
また、前記肉抜き孔２０は、螺軸１２の軸芯上を軸方向へ向けて設けられた断面が円形の長孔からなり、両端が閉じられて密閉空間が形成されている。すなわち、肉抜き孔２０の螺軸１２の雄ねじ１１側から穿設され、その開口端側は内壁から軸芯方向へ突出する突壁１３によって閉じられている。かくて、螺軸１２の断面形状は、肉抜き孔２０の部分では円筒形をなしている。なお、符号１４は螺軸１２の端部に形成される押圧痕、符号１７は係合頭部１５の座面をなすフランジである。
【００２６】
この中空鍛造ボルト１０は、上述したように構成されているから、係合頭部１５側は大径の肉抜き凹部１６によって肉抜きされているにも拘らず、六角柱形の係合頭部１５によって機械的な強度が保持され、中空鍛造ボルト１０の締め付けや弛緩の操作に支障を生じることがない。また、雄ねじ１１側は、開口端に設けられた内側へ伸びる突壁１３によって、機械的な強度が保持され、弾性変形が阻止されるので、変形による弛緩を阻止することができる。
【００２７】
次に、中空鍛造ボルト１０の製造方法を図２及び図３によって説明する。
【００２８】
中空鍛造ボルト１０は、素材２１として直径１２ミリの鋼ワイヤを直線状に伸長させた後、同図（ａ）で示すように短く切断してビレット状に加工して用いる。なお、この工程は従来の六角ボルトの製造過程と大差はない。
【００２９】
素材２１は、第１工程において、同図（ｂ）で示すように、図示してない鍛圧機にセットした受け型４１に軸部を支持した上で、押し型４２によって頭部を押圧して膨大させ、係合頭部１５とされるべき丸棒状の膨大部を有する第１半成品２２を成形する。
【００３０】
この六角頭部１５の成型工程は、素材の外径を固定して肉抜き孔２０の底部近傍を軸方向に圧縮して略円形状の扁平な頭部を形成する予備工程と、この扁平な頭部の周面を六角柱状に成形する頭部成形工程とを含む。
【００３１】
第１半成品２２は同図（ｃ）で示す第２工程において、受け型４３に支持された状態で、前記肉抜き凹部１６に対応する凸部４４ａを設けた押し型４４で前記膨大部を押圧し、端面に肉抜き凹部１６を成形する。ここで凸部４４ａによって排除された材料が、押し型４４の内面をなす６角孔４４ｂを充填して前記膨大部の外面が６角柱状に成形されるとともに、受け型４３と押し型４４との間に介在させた空隙４５の内部に入り込み、前記フランジ１７が形成され第２半成品２３が出来上がる。
【００３２】
次に、第２半成品２３は同図（ｄ）で示す第３工程において、図示してない鍛圧機の受け型と押し型に対する方向を逆転させ、受け型４６によって係合頭部１５側を支持し、押し型４７に設けた捧状の突起４７ａによって、螺軸１２の雄ねじ側の端部から軸芯上を軸方向へ向けて肉抜き孔２０を穿孔し（穿孔工程）、素材２１の螺軸１２に相当する部分が筒状２４ａとなった第３半成品２４とする。
【００３３】
第３半成品２４は同図（ｅ）で示す第４工程において、押し型４８に押されて、半球形の内面を持つ受け型４９の内面へ円筒形をした端面が押し付けられ、前記筒状となった部分が図３（ａ）中、矢印で示すように、肉抜き孔２０の開口側端を内側に折曲げ、その後、この開口端を軸方向へ押圧して、内壁から軸芯方向へ突出する突壁１３が形成されて第４半成品２５となる。
【００３４】
第４半成品２５は図２（ｆ）で示す第５工程において、押し型５０と受け型５１との間で挟圧し、前工程で半球形に形成された端面を、前記受け型５１に設けられた肉抜き孔２０の内径よりやや大径のボス５１ａによって軸方向へ押圧すると、図３（ｂ）で示すように、内壁をなす材料が前記突壁１３と軸芯方向外方へと二手に分かれて流動し、突壁１３により、開口端側が閉じられるように形成されると共に、前記突壁１３の外方に円形に窪んだ押圧痕１４を有する第５半成品２６となる。
【００３５】
鍛造の最終工程となる第６工程は、この発明の構成上、必須ではないが前工程の第５半成品２６が、突壁１３の先端部が完全に塞がらずに内外連通する孔が残された場合に行われる補助的なものである。第６工程は図２（ｇ）で示すように、押し型５２と受け型５３との間に前記第５半成品２６を挟み、受け型５３に設けた大径のボス５１ａよりやや長めのボス５３ａを前記押圧痕１４の中に押し込む位置で挟圧すると、材料は図３（ｃ）で示すように、螺軸１２の内壁と筒状２４ａとをなす材料が、矢印で示すように内壁の部分を軸芯方向へ押し出し、突壁１３により開口端側を閉じる（閉孔工程）とともに、受け型５３の内部を満たして螺軸１２の雄ねじ１１となる側の円筒形の端部形状を整え、鍛造工程の最終品２７となる。
【００３６】
より詳しくは、ここでの閉孔工程は、突壁１３の根部を軸方向に押圧して各突壁１３の遊端を衝合させて、開口端側を閉じるようにしている。
【００３７】
なお、符号２８はメッキその他の表面処理を施して中空鍛造ボルト１０となるべき完成品であり、最終品２７の螺軸１２に転造法によって雄ねじ１１を塑造したものである。
【００３８】
この実施の形態１に係る中空鍛造ボルト１０の製造方法によれば、以上の工程を経て製造されるから、鍛造法によって穿孔された肉抜き孔２０を、別体の蓋体を用いることなく閉じることができ、且つ、それらを一連の鍛造工程によって完成させることが出来るから、製造工程が簡単で廉価に製造できる。
［発明の実施の形態２］
【００３９】
図４乃至図６には、この発明の実施の形態２を示す。
【００４０】
この実施の形態２は、図４は本願発明に係る中空鍛造ボルト１１０を示す。中空鍛造ボルト１１０は同図（ａ）で示すように、「係合頭部」たる六角頭部１１２と、その一側から軸方向へ伸びる螺軸１１４を有する。螺軸１１４は軸端部に設けられる雄ねじ１１５のピッチ径と略同径に鍛造されており、雄ねじ１１５は転造法によって塑造されている。
【００４１】
中空鍛造ボルト１１０の内部には、同図（ｂ）で示すように、肉抜き孔１１７が螺軸１１４の端部から軸心に沿って六角頭部１１２側に向けて形成され、螺軸１１４及び六角頭部１１２に連続して形成されている。その六角頭部１１２内に形成された肉抜き孔１１７の部分１１７ａの大きさは、螺軸１１４内に形成された肉抜き孔１１７の部分１１７ｂより径方向に大きく形成されている。
【００４２】
その肉抜き孔１１７の六角頭部１１２の部分１１７ａの断面形状は、同図（ｃ）で示すように、肉抜き孔１１７の螺軸１１４に設けた部分１１７ｂの内径よりやや大きく、且つ、六角形をした頭部１１２の外面より小さい略相似形の六角形に作られている。かくて、肉抜き孔１１７の六角頭部１１２の部分１１７ａは、螺軸１１４の部分１１７ｂを延長しただけの場合、あるいは六角頭部１１２の部分１１７ａの断面形状を円形とした場合に比して強度を落すことなく大きく肉抜きされている。
【００４３】
肉抜き孔１１７の螺軸１１４の部分１１７ｂは、軸芯の部分に穿孔された円孔を呈しており、開口端の部分が塑性加工して閉じられている。すなわち、開口端は端面から肉厚の半分くらいの部分を軸方向へ押し込むことによって内面を削り、軸芯方向へ伸びる環状の突壁１１４ａを作り、その先端部を互いに突き当てて閉じている。よって、螺軸１１４が肉抜き孔１１７によって薄肉となっても、閉じられた突壁１１４ａによって補強されるので、剛性の低下が少なく、雄ねじ１１５に緩みを生じさせることもない。
【００４４】
次に、この中空鍛造ボルト１１０の製造方法を図５によって説明する。
【００４５】
この成形には４個または５個の鍛造ユニットを持つ市販の多連式鍛造機が使用される。同図（ａ）はこの鍛造で使用される捧状の素材１２０を示す。素材１２０は日本工業規格のＳ２５Ｃ−Ｓ３０Ｃ相当の鋼材を切断して得た丸棒である。
【００４６】
素材１２０は、まず、同図（ｂ）で示すように、軸芯部に一端から軸方向の深い肉抜き孔１１７を穿っ穿孔工程が行われる。この工程では深い丸孔１３０ａの底部にポンチ１３０ｂを突設した受け型１３０と、受け型１３０へ向けて進退可能な押し型１４０とからなる金型を用い、一回あるいは数回の工程を経て、素材１２０を両型１３０、１４０の間で挟圧し前記ポンチ１３０ｂを素材１２０の端面に押し込んで、細長い円形の肉抜き孔１１７を有する第１半成品１５０が作られる。
【００４７】
穿孔工程を終えた第１半成品１５０は、次いで、同図（ｃ）で示す膨大頭部の膨出工程と、同図（ｄ）で示す膨出した拡大頭部の外面を六角形に成形する工程とからなる成形工程を行う（六角頭部１１２の成形工程）。
【００４８】
まず、膨出工程では、六角頭部１１２を成形するための予備工程であり、第１半成品１５０の底部を受け型１３２から突出させた状態で、その羅軸１１４に相当する部分を前記受け型１３２によって不動に挟持し（素材の外形を固定し）、押し型１４２を進出させて、受け型１３２から突出させた部分（肉抜き孔１１７の底部近傍）を軸方向に圧縮して、外面を膨大させて略円形状の扁平な頭部を軸方向に押圧して膨出部１５１を設けた第２半成品１５２を作る（図５（ｄ）参照）。
【００４９】
第２半成品１５２は、次いで、前記膨出工程と同様に、羅軸１１４に相当する部分を受け型１３４によって不動に挟持し、内面に六角頭部１１２に対応する六角形の凹部を備えた押し型１４４を進出させて前記膨出部１５１の外面を成形する頭部成形工程を行って第３半成品１５３が出来上がる。
【００５０】
次に、前記螺軸１１４の開口を閉じるための閉孔工程を説明する。なお、この実施の形態において、閉孔工程は先に説明した六角頭部１１２を成形するための工程と併進させるので、第２半成品１５２を作る工程まで遡って説明する。
【００５１】
閉孔工程は、図５（ｃ）で示すように、受け型１３２に設けたボス状のカッタ１３２ｂを第１半成品１５０の開口端に押し付け、受け型１３２を進行させて、肉抜き孔１１７の開口側端部の内面を軸方向へ押圧して、管壁の厚さのおよそ半分の位置から内側が削られて、その削られた部分１５２ａが管壁から剥離して内側へ移動し前記突壁１１４ａとなる。そして、この突壁１１４ａにより、開口端側を閉じるようにしている。その削られる作用を図６によって詳述する。
【００５２】
図６（ａ）は第１半成品１５０が受け型１３２に挿入され、この受け型１３２に設けたボス状のカッタ１３２ｂに当接した状態を示す。この状態から第１半成品１５０がさらに押し込まれると、同図（ｂ）で示すように、前記カッタ１３２ｂによって筒形をした内面がほぼ肉厚の半分の位置でせん断、あるいは切削され、内壁面から剥離した部分が軸芯方向へ移動し、前記環状の突壁１４ａを形成する。
【００５３】
そして、同図（ｃ）で示すように、周辺から軸芯方向へ進出する突壁１４ａの先端部が互に当接する位置まで進行した点で、受け型１３２で第１半成品１５０の外面を挟圧し、軸方向へ移動しないように固定した上で、先に説明した膨出部１５１を形成する工程が行われ、前記第２半成品１５２となる。
【００５４】
前記環状の突壁１１４ａの成形は引き続いて行われる前記頭部成形工程まで継続して行われる。すなわち、六角頭部１１２を成形する工程で、受け型１３４に前工程の第２半成品１５２を取り付け、押し型１４４を前進させると、同図（ｄ），（ｅ）で示すように、突壁１１４ａが受け型１３４に設けた棒状の受け金１３４ｂに当接し、僅かに押し込まれる。それによって突壁１１４ａの先端が相互に密着して前記肉抜き孔１１７を閉じる。かくて、第３半成品１５４となる。
【００５５】
図５（ｅ）は、第３半成品１５４へ転造加工を加えて雄ねじ１１５を形成する最終工程図であり、肉抜きされた軽量な中空鍛造ボルト１１０が出来上がる。なお、以上のように成形された中空鍛造ボルト１１０に、必要に応じてメッキその他の表面処理を施すことがあるのは、勿論のことである。
【００５６】
なお、上記各実施の形態では、「中空鍛造部材」として中空鍛造ボルトに、この発明を適用したが、ボルトに限らず、他の部品でも良いことは勿論である。
【００５７】
また、上記各実施の形態１，２では、肉抜き孔２０，１１７が螺軸１２，１１４の端部から軸心に沿って係合頭部１５，１１２側に向けて形成されているが、これに限らず、係合頭部の端面から螺軸側に軸方向に沿って肉抜き孔を設ける一方、この肉抜き孔の開口端側に内壁から軸芯方向へ突出する突壁を設けることもできる。
【図面の簡単な説明】
【００５８】
【図１】本発明の実施の形態１に係る中空鍛造ボルトを示し、（ａ）は正面図、（ｂ）は軸線方向に沿う断面図、（ｃ）は（ａ）中の矢視ｃ図である。
【図２】同実施の形態１に係る中空鍛造ボルトの製造方法を示す工程図である。
【図３】同実施の形態１に係る中空鍛造ボルトの製造方法を示す要部の工程図である。
【図４】本発明の実施の形態２に係る中空鍛造ボルトを示し、（ａ）は正面図、（ｂ）は軸線方向に沿う断面図、（ｃ）は（ｂ）中のｃ−ｃ断面図である。
【図５】同実施の形態２に係る中空鍛造ボルトの製造方法を示す工程図であり、図中、上側には下側の図から金型を取り除いた状態の平面図を示してある。
【図６】同実施の形態２に係る図５の要部を拡大して示す拡大した工程図である。
【図７】従来の中空鍛造ボルトを示す図１（ｂ）に相当する断面図である。
【符号の説明】
【００５９】
10  中空鍛造ボルト
11  雄ねじ
12  螺軸
13  突壁
14  押圧痕
15  係合頭部
16  肉抜き凹部
17  フランジ
20  肉抜き孔
21  素材
22  第１半成品
23  第２半成品
24  第３半成品
24a 筒状
25  第４半成品
26  第５半成品
27  鍛造工程の最終品
28  完成品
41、43、46、49、51、53  受け型
42、44、47、48、50、52  押し型
44a 凸部
44b 6角孔
45  空隙
47a 捧状の突起
51a、53a  ボス
110 中空鍛造ボルト
112、182  六角頭部(六角頭部)
114、180  螺軸
114a 環状の突壁
115、181  雄ねじ
117、184、188肉抜き孔
117a 六角頭部12の部分
117b 螺軸14の部分
120  素材
130、132、134 受け型
130a、132a、134a  深い丸孔
130b ポンチ
132b ボス状のカッタ
134b 受け金
140、142、144 押し塑
150  第１半成品
151  膨出部
152  第２半成品
154  第３半成品
【図１】
2008213040.tif 000003
【図２】
2008213040.tif 000004
【図３】
2008213040.tif 000005
【図４】
2008213040.tif 000006
【図５】
2008213040.tif 000007
【図６】
2008213040.tif 000008
【図７】
2008213040.tif 000009